(57)【特許請求の範囲】
【請求項１】
内層と、当該内層の両外側に形成されている圧縮応力層と、
前記内層の両外側の圧縮圧力層のうちの少なくとも一の圧縮圧力層の表面に反射防止層と、
を有する、強化ガラス基板であって、
前記反射防止層が、金属酸化物微粒子と、結着材と、重合体エマルジョン粒子と、を、含むコーティング組成物を製膜したものであり、
前記強化ガラス基板の厚みが０．１５ｍｍ以上２ｍｍ以下であり、
前記反射防止層の厚みが０．０５μｍ以上１μｍ以下であり、
前記圧縮応力層の厚みに対する前記反射防止層の厚みの比（反射防止層の厚み／圧縮応力層の厚み）が、０．００１以上０．１以下であり、
環境曝露試験（サンシャインウェザーメーター（スガ試験器製）を使用した曝露試験（条件：ブラックパネル温度６３℃、降雨２時間毎に１８分間）を４０００時間実施）後のヘイズが１．２以下である強化ガラス基板。
【請求項２】
前記圧縮応力層が、ガラス表面のアルカリ金属イオンの交換を行うことにより形成したものである、請求項１に記載の強化ガラス基板。
【請求項３】
前記反射防止層の屈折率と前記圧縮応力層の屈折率との差（圧縮応力層の屈折率−反射防止層の屈折率）が０．０５以上０．４以下である、請求項１又は２に記載の強化ガラス基板。
【請求項４】
前記反射防止層の屈折率が１．２５以上１．４５以下である、請求項１乃至３のいずれか一項に記載の強化ガラス基板。
【請求項５】
前記圧縮応力層の圧縮応力が２５０ＭＰａ以上であり、
前記内層の引っ張り応力が２００ＭＰａ以下である、請求項１乃至４のいずれか一項に記載の強化ガラス基板。
【請求項６】
請求項１乃至５のいずれか一項に記載の強化ガラス基板を具備する太陽電池モジュール。
【発明の詳細な説明】
【技術分野】
【０００１】
本発明は、強化ガラス基板及び太陽電池モジュールに関する。
【背景技術】
【０００２】
太陽電池モジュールの受光面側の保護部材は、高い透明性と機械的強度を併せ持つことが必要とされており、従来から強化ガラス基板が広く提案されている（例えば、特許文献１参照。）。
一般にガラス基板を強化する方法としては、ガラス板を一旦高温に加熱した後、急冷する急冷強化法が挙げられる。ガラスを急冷すると、ガラス表面は急激に温度が下がり、熱収縮する前にガラス状態となり圧縮応力層が形成される。一方、ガラスのコア層では放熱が遅いために、収縮しながら温度が徐々に低下してガラス状態となり、結果、圧縮応力層とコア層との間に応力歪が形成され、強化ガラスとなる。
上記のような急冷強化法は、生産性が高く優れた方法ではあるが、ガラス基板が薄い場合には、断面方向で大きな冷却速度差が得られないために有効な応力歪を形成することが困難であり強化ガラスが得られないことが知られている（例えば、特許文献２参照。）。そのため、太陽電池モジュールで用いられる強化ガラス基板は、通常３ｍｍ以上の厚みのガラスが使用され、太陽電池モジュールの大きな質量の主原因となっている。
【０００３】
太陽電池モジュールは、設置時には、主に人力で運ばれるため、あるいは、太陽電地モジュールを設置する架台のコストを削減するために、あるいは、強度の低い屋根上に太陽電池モジュールを設置するため等の理由で軽量化が求められている。
このような軽量化の要望に鑑み、例えば厚みが２ｍｍ以下の薄板強化ガラスを製造する技術として、化学強化法が挙げられ、これは、液晶パネル等のディスプレイ装置用カバーガラスの製造技術として実用化されている（例えば、特許文献２、特許文献３参照。）。
前記ガラスの化学強化法は、ガラスの歪が発生しない温度以下で、イオン交換によりガラス板表面のイオン半径が小さなアリカリ金属イオン（典型的にはリチウムイオン、ナトリウムイオン）をイオン半径の大きいアリカリ金属イオン（典型的にはカリウムイオン）に交換することで圧縮応力層を形成する方法である。
【０００４】
一方において、太陽電池モジュールに用いられる強化ガラス基板は、表面での太陽光の反射を防止し、太陽電池モジュール内により多くの光を透過させる特性を有することが求められており、かかる観点から、太陽電池モジュールに用いられる強化ガラス基板の表面には、通常、反射防止層を形成する試みが行われている。
強化ガラス基板表面での太陽光の反射を抑えるためには、空気とガラス表面との屈折率差を小さくすればよいため、強化ガラス基板表面に、より屈折率の低い層（反射防止層）を形成する技術が開示されている（例えば、特許文献４、特許文献５参照。）。
【先行技術文献】
【特許文献】
【０００５】
【特許文献１】特開平０１−１０３８８２号公報
【特許文献２】特開２０１１−８４４５６号公報
【特許文献３】特開２０１１−１９０１７４号公報
【特許文献４】特開２００２−１８２００６号公報
【特許文献５】特開２０１１−１１１５３３号公報
【発明の概要】
【発明が解決しようとする課題】
【０００６】
しかしながら、薄板強化ガラス基板、特に、上述した化学強化法により強化した薄板強化ガラス基板の表面に反射防止層を形成した場合、強度の向上効果や表面での反射防止機能は得られるが、耐久性において未だ実用上満足な特性が得られておらず、改良が求められている。すなわち、長期間に亘り、厳しい環境下で曝露をした場合、上述した圧縮応力層と反射防止層との間の歪によって生じる反射防止層のマイクロクラックが原因と推定されるヘイズ値の上昇が起こり、光の透過性低下が起こり、太陽電池モジュールとしての機能低下を招来するため、改良が求められている。
【０００７】
そこで本発明においては、マイクロクラックの発生による光の透過性低下を効果的に抑制し、反射防止特性に優れ、太陽電池モジュール用途に適した軽量の強化ガラス基板を提供することを課題とする。
【課題を解決するための手段】
【０００８】
本発明者らは、前記課題を解決すべく鋭意検討した結果、特定の厚みのガラス基板上に、特定の厚みの反射防止層を形成した強化ガラス基板であって、強化ガラスの圧縮応力層の厚みと反射防止層の厚みの比を特定範囲内にすることにより、上述した従来技術の課題を解決し得ることを見出し、本発明を完成するに至った。
すなわち、本発明は以下のとおりである。
【０００９】
〔１〕
内層と、当該内層の両外側に形成されている圧縮応力層と、
前記内層の両外側の圧縮圧力層のうちの少なくとも一の圧縮圧力層の表面に反射防止層と、
を有する、強化ガラス基板であって、
前記反射防止層が、金属酸化物微粒子と、結着材と、重合体エマルジョン粒子と、を、含むコーティング組成物を製膜したものであり、
前記強化ガラス基板の厚みが０．１５ｍｍ以上２ｍｍ以下であり、
前記反射防止層の厚みが０．０５μｍ以上１μｍ以下であり、
前記圧縮応力層の厚みに対する前記反射防止層の厚みの比（反射防止層の厚み／圧縮応力層の厚み）が、０．００１以上０．１以下であり、
環境曝露試験（サンシャインウェザーメーター（スガ試験器製）を使用した曝露試験（条件：ブラックパネル温度６３℃、降雨２時間毎に１８分間）を４０００時間実施）後のヘイズが１．２以下である強化ガラス基板。
〔２〕
前記圧縮応力層が、ガラス表面のアルカリ金属イオンの交換を行うことにより形成したものである、前記〔１〕に記載の強化ガラス基板。
〔３〕
前記反射防止層の屈折率と前記圧縮応力層の屈折率との差（圧縮応力層の屈折率−反射防止層の屈折率）が０．０５以上０．４以下である、前記〔１〕又は〔２〕に記載の強化ガラス基板。
〔４〕
前記反射防止層の屈折率が１．２５以上１．４５以下である、前記〔１〕乃至〔３〕のいずれか一に記載の強化ガラス基板。
〔５〕
前記圧縮応力層の圧縮応力が２５０ＭＰａ以上であり、
前記内層の引っ張り応力が２００ＭＰａ以下である、前記〔１〕乃至〔４〕のいずれか一に記載の強化ガラス基板。
〔６〕
前記〔１〕乃至〔５〕のいずれか一に記載の強化ガラス基板を具備する太陽電池モジュール。
【発明の効果】
【００１０】
本発明によれば、マイクロクラックの発生による光の透過性低下を効果的に抑制し、反射防止特性に優れ、太陽電池モジュール用途に適した軽量の強化ガラス基板が提供される。
【発明を実施するための形態】
【００１１】
以下、本発明を実施するための形態（以下、「本実施の形態」という。）について詳細に説明する。なお、本発明は、以下の実施の形態に限定されるものではなく、その要旨の範囲内で種々変形して実施できる。
【００１２】
〔強化ガラス基板〕
本実施形態の強化ガラス基板は、
内層と、
当該内層の両外側に形成されている圧縮応力層と、
前記内層の両外側の圧縮圧力層のうちの少なくとも一の圧縮圧力層の表面に反射防止層と、
を有する、強化ガラス基板であって、
前記強化ガラス基板の厚みが０．１５ｍｍ以上２ｍｍ以下であり、
前記反射防止層の厚みが０．０５μｍ以上１μｍ以下であり、
前記圧縮応力層の厚みに対する前記反射防止層の厚みの比（反射防止層の厚み／圧縮応力層の厚み）が、０．００１以上０．１以下である強化ガラス基板。
【００１３】
（ガラス基板）
本実施形態の強化ガラス基板は、所定のガラス基板を強化することで、内層の外側に圧縮応力層が形成された構成を有している。
本実施形態の強化ガラス基板の材料となるガラス基板は、以下に限定されるものではないが、ソーダ石灰系ガラスよりなるガラス基板が生産性に優れ好ましい。中でも、太陽電池が高いエネルギー変換感度を有する可視光域から近赤外波長領域で、光の透過率が高いガラス基板がより好ましく、通常のソーダ石灰系ガラスよりも酸化鉄含有量を少なくした、所謂、白板ガラスがさらに好ましい。
【００１４】
前記強化ガラスの材料となるガラス基板は、ＳｉＯ2、Ａｌ2Ｏ3、Ｎａ2Ｏ、Ｋ2Ｏ、ＭｇＯ、ＣａＯを構成成分として含有することが好ましい。
ＳｉＯ2はガラスの骨格を形成する主成分であり、ガラスの耐久性と生産性に大きく影響する溶融温度のバランスから、含有量は５０質量％以上８０質量％以下であることが好ましく、６５質量％以上７５質量％以下であることがより好ましい。
Ａｌ2Ｏ3は圧縮応力層の形成に必要なイオン交換を促進させる成分であり、イオン交換性能と失透性のバランスから、含有量は１質量％以上２５質量％以下であることが好ましく、３質量％以上２０質量％以下であることがより好ましい。
Ｎａ2Ｏは圧縮応力層の形成に必要なイオン交換の主体となる成分であると共に、ガラスの溶融粘度を低下させてガラスの成型性を向上させ、さらに耐失透性を向上させる成分であり、上記性能と熱膨張係数増大に起因する耐熱衝撃性とのバランスから、含有量は５質量％以上２０質量％以下であることが好ましく、８質量％以上１６質量％以下であることがより好ましい。
Ｋ2Ｏはイオン交換性を促進させる効果があり、さらにガラスの溶融粘度を低下させてガラスの成型性を向上させ、かつ耐失透性を向上させる成分であり、上記性能と熱膨張係数増大に起因する耐熱衝撃性とのバランスから、含有量は１０質量％以下であることが好ましく、１質量％以上５質量％以下であることがより好ましい。
ＭｇＯはガラスの耐久性を向上させるとともに、ガラスの溶融粘度を低下させて成型性を向上させる効果を有する。これらの効果発現と熱膨張係数増大に起因する耐熱衝撃性や失透性とのバランスから、その含有量は１０質量％以下であることが好ましく、１質量％以上７質量％以下であることがより好ましい。
ＣａＯはガラスの耐久性を向上させるとともに、ガラスの溶融粘度を低下させて成型性を向上させる効果を有する。これらの効果発現と熱膨張係数増大に起因する耐熱衝撃性や失透性とのバランスから、その含有量は２０質量％以下であることが好ましく、１質量％以上１５質量％以下であることがより好ましい。
【００１５】
前記強化ガラス基板の材料となるガラス基板には、Ｆｅ2Ｏ3やＦｅＯ等の、主に原料の不純物である酸化鉄が含有している場合がある。光透過率を高くするためには、全酸化鉄の含有量が、Ｆｅ2Ｏ3換算で０．１質量％以下であることが好ましい。０．０５質量％以下がより好ましく、０．０２質量％以下がさらに好ましい。またＦｅＯの含有量は全酸化鉄に対して２０モル％以下が好ましい。
ガラス基板には、Ｌｉ2Ｏ、ＳｒＯ、ＢａＯ、ＺｎＯ、Ｓｎ2Ｏ、ＺｒＯ2、Ｂ2Ｏ3、ＴｉＯ2、ＳＯ3、Ｐ2Ｏ5等のその他の金属酸化物が、を光の透過性等の性能に悪影響しない範囲で含有されていてもよい。
本実施形態の強化ガラス基板の材料となるガラス基板は、特に限定されないが、オーバーフロートダウンドロー法、ダウンドロー法、フロート法、ロールアウト法、プレス法、キャスト法等の方法により製造することができる。
【００１６】
本実施形態の強化ガラス基板の材料となるガラス基板の厚みは、０．１ｍｍ以上２ｍｍ以下である。好ましくは０．２ｍｍ以上１．５ｍｍ以下、より好ましくは０．５ｍｍ以上１．２ｍｍ以下である。０．１ｍｍ以上の厚みとすることでガラス基板として必要な強度が得られ、２ｍｍ以下とすることで、軽量なガラス基板となる。
なお、本実施形態の強化ガラス基板の厚みは、０．１５ｍｍ以上２ｍｍ以下である。好ましくは０．２ｍｍ以上１．５ｍｍ以下、より好ましくは０．５ｍｍ以上１，２ｍｍ以下である、０．１５ｍｍ以上の厚みとすることで機械的強度に優れ、２．０ｍｍ以下とすることで、軽量な強化ガラス基板が得られる。
【００１７】
本実施形態の強化ガラス基板の内層の引張り応力は、２００ＭＰａ以下が好ましい。１５０ＭＰａ以下がより好ましく、１００ＭＰａ以下がさらに好ましい。引張り応力を２００ＭＰａ以下とすることで、衝撃等によるクラックがガラス基板内部に進展した際に爆発的な破壊を起こさず安全上好ましい。
なお、「強化ガラス基板の内層」とは、強化ガラス基板の圧縮応力層よりも内側のガラス層を意味する。
【００１８】
ガラス基板の屈折率は１．４８以上１．５５以下が好ましく、より好ましくは１．４９以上１．５３以下、さらに好ましくは１．５０以上１．５２以下である。
屈折率を１．４８以上１．５５以下とすることで生産性が高く軽量の強化ガラス基板が得られる。
【００１９】
（圧縮応力層）
圧縮圧力層は、内層の両外側層として形成されており、本実施形態の強化ガラス基板において機械的強度を向上させる機能を発揮するものである。
圧縮応力層を形成する方法には、物理強化法と化学強化法がある。
本実施形態の強化ガラス基板は、化学強化法で圧縮応力層を形成することが好ましい。
化学強化法は、ガラスの歪が発生しない温度以下で、イオン交換によりガラス基板の表面にイオン半径の大きいアルカリイオンを導入する方法である。
例えば、本実施形態の強化ガラス基板の材料となるガラス基板の表面のＮａをＫにイオン交換する方法が挙げられる。
化学強化法で圧縮応力層を形成すれば、材料となるガラス基板の板厚が薄くても、良好に強化処理を施すことができ、所望の機械的強度を得ることができる。
化学強化法としてはガラス基板表層のＮａと溶融塩中のＫとをイオン交換できるものであれば特に限定されないが、たとえば加熱された硝酸カリウム（ＫＮＯ3）溶融塩にガラス板を浸漬する方法が挙げられる。
【００２０】
所望の圧縮応力を有する圧縮応力層を形成するための方法としては、ガラス基板の厚さによっても異なるが、４００〜５５０℃のＫＮＯ3溶融塩に２〜２０時間ガラス基板を浸漬させる方法が挙げられる。
圧縮応力層の圧縮応力は、２５０ＭＰａ以上１５００ＭＰａ以下が好ましく、４００ＭＰａ以上１２００ＭＰａ以下がより好ましく、６００ＭＰａ以上１０００ＭＰａ以下がさらに好ましい。圧縮応力を２５０ＭＰａ以上にすることで、実用的な機械的強度が得られる。一方、圧縮応力を１５００ＭＰａ以下にすることで、強化ガラス基板の内層の引張り応力を小さく抑えられ、衝撃等によるクラックがガラス基板内部に進展した際に爆発的な破壊を起こさず安全上好ましい。
圧縮応力層の圧縮応力を大きくするには、Ａｌ2Ｏ3、ＴｉＯ2、ＺｒＯ2、ＭｇＯ、ＺｎＯ、ＳｎＯ2の含有量を増加する方法、ＳｒＯ、ＢａＯの含有量を低減する方法、イオン交換に要する時間を短くする方法、溶融塩の温度を下げる方法等が挙げられる。
【００２１】
圧縮応力層の厚みは、５μｍ以上１００μｍ以下が好ましい。１０μｍ以上７０μｍ以下がより好ましく、１５μｍ以上５０μｍ以下がさらに好ましい。
圧縮応力層の厚みを５μｍ以上にすることで、実用的な機械的強度が得られる。
圧縮応力層の厚みを１００μｍ以下にすることで、強化ガラス基板の内層の引張り応力を小さく抑えられ、衝撃等によるクラックがガラス基板内部に進展した際に爆発的な破壊を起こさず安全上好ましい。
【００２２】
圧縮応力層を厚くするには、本実施形態の強化ガラス基板の材料となるガラス基板のＫ2Ｏ、Ｐ2Ｏ5、ＴｉＯ2、ＺｒＯ2の含有量を増加する方法、ガラス基板のＳｒＯ、ＢａＯの含有量を低減する方法、イオン交換に要する時間を長くする方法、イオン交換を行う際に使用する溶融塩の温度を高める方法等が挙げられる。
【００２３】
圧縮応力層の屈折率は、上述した本実施形態の強化ガラス基板の材料となるガラス基板の屈折率との差をほぼ０とすることで、本実施形態の強化ガラス基板において高い機械的強度を発現できる。圧縮応力層の屈折率は、１．４８以上１．５５以下が好ましく、より好ましくは１．４９以上１．５３以下、更に好ましくは１．５０以上１．５２以下である。
【００２４】
（反射防止層）
反射防止層は、上記のように内層の両外側に形成された圧縮圧力層のうち、少なくとも一の圧縮圧力層の表面に形成されており、本実施形態の強化ガラス基板の表面における光の反射を低減化させる機能を有している。
反射防止層は強化ガラス基板の両面に形成されていても良いし、片面（受光面側）のみに形成されていてもよい。経済性を重視する場合は片面に形成すべきであり、少しでも反射防止性を高めることを重視するのであれば両面に形成することもあり得る。
反射防止層は、フッ素系等の低屈折率材料を上述した圧縮圧力層の表面に製膜することにより形成できる。
あるいは、本実施形態の強化ガラス基板の材料であるガラス基板の組成に近い材料を用い、かつ内部を多孔質にすることで反射防止層を形成することができる。
反射防止層と圧縮応力層との高い接着性を得る観点や厳しい環境下に置かれた後の汚れの付き難さの観点から、反射防止層は、ガラス基板の組成に近い材料を用い、かつ内部を多孔質としたものとすることが好ましい。
ガラス基板の組成に近い材料を用い、かつ内部を多孔質とする方法としては、例えば、加水分解性金属化合物を含有するコーティング組成物を、ゾルゲル法等により、圧縮応力層を有するガラス基板上に製膜し、加水分解性金属化合物が加水分解反応を起こしアモルファス状の金属酸化物を形成すると共に、圧縮応力層を有するガラス基板と化学結合を形成し、その後、層内に残存する加水分解性基、加水分解生成物、あるいは残存溶媒等を加熱等により飛散させて層内を多孔質とする方法や、金属酸化物微粒子と結着材とを含有するコーティング組成物を、金属酸化物微粒子間にできた空隙を残して、圧縮応力層を有するガラス基板上に製膜し、結着材が金属酸化物微粒子同士および金属酸化物微粒子と圧縮応力層を有するガラス基板とを強固に結着するようにする方法や、上記２方法を組み合わせた方法等が挙げられる。
【００２５】
前記コーティング組成物に用いられる加水分解性金属化合物中の金属としては、以下に限定されるものではないが、ケイ素、アルミニウム、チタン、ジルコニウム、タンタルが例示され、入手の容易性や経済性の観点、低屈折率である点からケイ素が好ましい。
加水分解性金属化合物は加水分解性基を有する金属化合物であり、加水分解性基とは加水分解により水酸基が生じる官能基であって、以下に限定されるものではないが、ハロゲン原子、アルコキシ基、アシルオキシ基、アミノ基、フェノキシ基、オキシム基等が挙げられ、入手の容易性や経済性の観点、着色し難い点からアルコキシ基が好ましく、アルコキシシラン類がより好ましく、１分子中にアルコキシ基を３個以上有するアルコキシシラン類がさらに好ましく、１分子中にアルコキシ基を４個以上有するアルコキシシラン類がさらにより好ましい。
【００２６】
前記アルコキシシラン類としては、以下に限定されるものではないが、例えば、テトラメトキシシラン、テトラエトキシシラン、テトラ（ｎ−プロポキシ）シラン、テトラ（ｉ−プロポキシ）シラン、トラ（ｎ−ブトキシ）シラン、テトラ（ｉ−ブトキシ）シラン、テトラ−ｓｅｃ−ブトキシシラン、テトラ−ｔｅｒｔ−ブトキシシラン等のテトラアルコキシシラン類、トリメトキシシラン、トリエトキシシラン等のトリアルコキシシラン類、メチルトリメトキシシラン、メチルトリエトキシシラン、エチルトリメトキシシラン、エチルトリエトキシシラン、プロピルトリメトキシシラン、プロピルトリエトキシシラン、イソブチルトリエトキシシラン、シクロヘキシルトリメトキシシラン、フェニルトリメトキシシラン、フェニルトリエトキシシラン等のアルキル又はアリールトリアルコキシシラン類、ジメトキシシラン、ジエトキシシラン等のジアルコキシシラン類、メチルジメトキシシラン、メチルジエトキシシラン等のアルキルジアルコキシシラン類、ジメチルジメトキシシラン、ジメチルジエトキシシラン等のジアルキルジアルコキシシラン類、ビス（トリメトキシシリル）メタン、ビス（トリエトキシシリル）メタン、ビス（トリメトキシシリル）エタン、ビス（トリエトキシシリル）エタン、１，３−ビス（トリメトキシシリル）プロパン、１，３−ビス（トリエトキシシリル）プロパン等のビス（トリアルコキシシリル）アルカン類、３−ヒドロキシプロピルトリメトキシシラン、３−ヒドロキシプロピルトリエトキシシラン等のヒドロキシアルキルトリアルコキシシラン類が例示される。これらの中でも、反射防止層の機械的強度と入手の容易性の観点から、テトラアルコキシシラン類が好ましい。
【００２７】
また、前記加水分解性金属化合物としては、テトラアルコキシシラン類の部分加水分解縮合物も好ましく使用できる。テトラアルコキシシラン類の部分加水分解縮合物としては、以下に限定されるものではないが、具体的には、テトラメトキシシランの部分加水分解縮合物（商品名「Ｍシリケート５１」多摩化学工業（株）製、商品名「ＭＳＩ５１」コルコート（株）製）、商品名「ＭＳ５１」、「ＭＳ５６」三菱化学（株）製）、テトエトキシシランの部分加水分解縮合物（商品名「シリケート３５」、「シリケート４５」多摩化学工業（株）製、商品名「ＥＳＩ４０」、「ＥＳＩ４８」コルコート（株）製）、及びテトラメトキシシランとテトラエトキシシランとの共部分加水分解縮合物（商品名「ＦＲ−３」多摩化学工業（株）製、商品名「ＥＭＳｉ４８」コルコート（株）製）等が使用可能である。
加水分解性金属化合物は、単独又は２種以上の混合物として用いることができる。
【００２８】
先ず、反射防止層を形成するための一の方法として、前記加水分解性金属化合物を含有するコーティング組成物を製膜する方法について説明する。
当該製膜方法としては、加水分解性金属化合物と水と溶媒、さらに必要に応じて触媒を混合し、加水分解性金属化合物を部分的に加水分解及びび縮合させたコーティング組成物を用い、圧縮応力層を有するガラス基板上に薄膜で製膜し、ガラス基板ごと加熱する方法  が挙げられる。
【００２９】
加水分解性金属化合物を含有するコーティング組成物に含有する溶媒としては、アルコール系溶媒が好ましい。アルコール系溶媒は単に溶媒としての働き以外に、コーティング組成物中での加水分解速度を制御し、コーティング組成物の安定性を向上させる働きがある。
アルコール系溶媒としては、以下に限定されるものではないが、例えば、メタノール、エタノール、ｎ−プロパノール、ｉ−プロパノール等のモノアルコール類；エチルセロソルブ、ブチルセロソルブ、プロピルセロソルブ、エチルカルビトール等のジグリコールモノエーテル類；エチレングリコール、プロピレングリコール等のグリコール類が挙げられる。
これらの中でも、コーティング組成物の安定性向上効果が高いのでモノアルコール類が好ましい。
アルコール系以外の溶媒としては、例えば、アセトン等のケトン系溶媒、酢酸エチル等のエステル系溶媒、テトラヒドロフラン等のエーテル系溶媒、プロピレングリコールモノエチルエーテルアセテート等のエーテルエステル系溶媒等が挙げられる。
これらの溶媒は単独で用いても２種以上の混合物として用いも良い。
溶媒の配合量は、コーティング方法、溶媒の種類や水の量等によって異なるが、加水分解性金属化合物１質量部に対して、０．１質量部以上がコーティング組成物の安定性が向上し好ましい。０．５質量部以上５００質量部以下がより好ましい。１質量部以上１００質量部以下がコーティング組成物の安定性を向上すると共にばらつきの少ない膜厚制御ができさらに好ましい。
【００３０】
前記加水分解性金属化合物を含有するコーティング組成物に含有されている水は、単に溶媒としての働き以外に、コーティング組成物中ならびに製膜後の加水分解を促進する働きがあり、反射防止層の機械的強度を向上させる働きがある。
水の配合量は、コーティング方法や溶媒の量等によって異なるが、加水分解性金属化合物１質量部に対して、０．１質量部以上が反射防止層の機械的強度が向上し好ましい。０．５質量部以上５００質量部以下がより好ましい。１質量部以上１００質量部以下が更に好ましい。
【００３１】
前記加水分解性金属化合物を含有するコーティング組成物に含有されている触媒は、加水分解性金属化合物の加水分解反応を促進する働きと共に、加水分解して生成した金属水酸化物と加水分解性金属化合物との縮合反応を促進する働きがある。
酸触媒は加水分解反応をより促進するため、コーティング組成物の安定性と製膜後の反射防止層の機械的強度のバランスが良く好ましい。塩酸や硝酸等の鉱酸又は酢酸がより好ましい。
塩基性触媒は縮合反応をより促進するため、コーティング組成物の安定性を損なう恐れがあり、塩基性触媒を用いる場合は、ガラス基板ごと加熱する環境を、例えば、アンモニア等の塩基性触媒環境下で加熱することが好ましい。
加水分解性金属化合物を含有するコーティング組成物中の触媒の配合量は、加水分解性金属化合物１００質量部に対して、０．０１質量部以上が好ましい。０．０５質量部以上２００質量部以下がコーティング組成物の安定性と製膜後の反射防止層の機械的強度のバランスが良くより好ましい。
【００３２】
前記加水分解性金属化合物を含有するコーティング組成物を、圧縮応力層を有するガラス基板上に製膜し、最終的には反射防止層となる層を形成する方法としては、以下に限定されるものではないが、例えば、スピンコーター、ロールコーター、スプレーコーター、スリットコーター、カーテンフローコーター等のコーターを用いる方法、 ディプコーティング法等の方法、あるいはフレキソ印刷、スクリーン印刷、グラビア印刷又は曲面印刷等の各種印刷法を例示することができる。
圧縮応力層を有するガラス基板の表面状態によっては、塗布液の馴染みが悪く、はじきが出たり膜厚が不均一になったりする場合がある。このような場合には、基材表面を洗浄または改質処理することが好ましい。洗浄や改質処理の方法としては、エタノールもしくはイソプロパノール等のアルコール類、アセトンもしくはヘキサン等の有機溶媒による脱脂洗浄、アルカリもしくは酸による洗浄、研磨剤による表面研磨、超音波洗浄、紫外線照射処理、紫外線オゾン処理又はプラズマ処理等の方法が挙げられる。
【００３３】
上述のようにして加水分解性金属化合物を含有するコーティング組成物が製膜された圧縮応力層を有するガラス基板を、次に、当該ガラス基板ごと加熱する。これにより加水分解性金属化合物が加水分解反応と縮合反応を起こしアモルファス状の金属酸化物を形成すると共に、圧縮応力層を有するガラス基板と化学結合を形成し、それと同時に、反射防止層内に残存する加水分解性基、加水分解生成物、あるいは残存溶媒等が層外に飛散し、反射防止層を多孔質とすることができる。
さらに高い温度で加熱すれば、反射防止層内に残存する有機成分が燃焼して、空隙が増し、屈折率を更に  低下させることができる。
加熱温度は、ガラス基板の変形を伴わずに多孔質構造とするために２００℃以上７００℃以下が好ましく、３００℃以上６００℃以下がより好ましい。圧縮応力層の応力を緩和させないために４００℃以上５００℃以下がさらに好ましい。
ガラス基板の加熱時間は１０秒以上２時間以下が生産性と機械的強度を両立でき好ましい。
アンモニア等の塩基性触媒環境下で加熱して、加水分解性金属化合物の加水分解・縮合反応速度と反射防止層内の溶媒や加水分解性生物の飛散速度とを制御する場合は、加熱温度を低温にしても、多孔質構造を形成することができる。その場合の加熱温度は４０℃以上２００℃以下が好ましい。加熱時間は１分以上２時間以下が好ましい。
【００３４】
次に、反射防止層を形成するための他の方法として、金属酸化物微粒子と結着材とを含有するコーティング組成物を、金属酸化物微粒子間にできた空隙を残して、圧縮応力層を有するガラス基板上に製膜する方法について説明する。
前記金属酸化物微粒子としては、以下に限定されるものではないが、例えば、二酸化珪素、酸化アルミニウム、酸化アンチモン、酸化チタン、酸化インジウム、酸化スズ、酸化ジルコニウム、酸化鉛、酸化鉄、酸化マグネシウム、酸化ニオブ、酸化セリウム等の金属酸化物の微粒子を例示することができる。
中でも、表面水酸基の多い二酸化珪素、酸化アルミニウム（アルミナ）、酸化アンチモン、及びそれらの複合酸化物等は、金属酸化物微粒子間あるいは結着材や圧縮応力層を有すガラス基板と強固に結合することができ好ましい。金属酸化物微粒子は２種以上の金属酸化物微粒子を併用することもできる。
【００３５】
前記金属酸化物微粒子を用いる際の形態としては、例えば、粉体、分散液、ゾル等が挙げられる。
ここでいう分散液、又はゾルとは、前記金属酸化物微粒子成分が水及び／又は親水性有機溶媒中に０．０１〜８０質量％、好ましくは０．１〜５０質量％の濃度で、一次粒子及び／又は二次粒子として分散された状態を意味する。
上記親水性有機溶媒としては、以下に限定されるものではないが、例えば、エチレングリコール、ブチルセロソルブ、ｎ−プロパノール、イソプロパノール、ｎ−ブタノール、エタノール、メタノール等のアルコール類、アセトン、メチルエチルケトン、メチルイソブチルケトン等のケトン類、テトラヒドロフラン、ジオキサン等のエーテル類、ジメチルアセトアミド、ジメチルホルムアミド等のアミド類、ジメチルスルホキシド、ニトロベンゼン等、さらにはこれらの２種以上の混合物が挙げられる。
前記金属酸化物微粒子の粒子径としては、生産性と反射防止層の光の透過性とのバランスから、１ｎｍ〜４００ｎｍが好ましい。反射防止層と圧縮応力層との接着性を更に向上し反射防止層の屈折率を更に低下させるために、前記金属酸化物微粒子の粒子径としては、１ｎｍ〜１００ｎｍがより好ましい。更に好ましくは２ｎｍ〜８０ｎｍ、一層好ましくは３ｎｍ〜５０ｎｍである。
ここで、前記金属酸化物微粒子の粒子径は数平均粒子径であり、粒子が一次粒子の形で存在している場合には一次粒子径を、凝集粒子の形で存在している場合は凝集粒子径（二次粒子径）を指し、金属酸化物の粒子が１００個〜２００個写るように調整して撮影した透過型顕微鏡（ＴＥＭ）写真の中に存在している該当の粒子の粒子径（二軸平均径、すなわち、短径と長径の平均値）の平均値を求めることにより決定することができる。
【００３６】
前記金属酸化物微粒子としては取扱い性の観点からコロイダルシリカが好ましい。
コロイダルシリカは、ゾル−ゲル法で調製して使用することもでき、市販品を利用することもできる。
ゾル−ゲル法で調製する場合には、ＷｅｒｎｅｒＳｔｏｂｅｒ ｅｔ ａｌ；Ｊ．Ｃｏｌｌｏｉｄａｎｄ Ｉｎｔｅｒｆａｃｅ Ｓｃｉ．，２６， ６２−６９（１９６８）、ＲｉｃｋｅｙＤ．Ｂａｄｌｅｙ ｅｔ ａｌ；Ｌａｎｇ ｍｕｉｒ ６， ７９２−８０１ （１９９０）、色材協会誌，６１ ［９］ ４８８−４９３（１９８８） などを参照できる。市販品として日産化学工業（株）製スノーテックス（商標）−Ｏ、スノーテックス−ＯＳ、スノーテックス−ＯＬ、スノーテックス−ＯＵＰ、スノーテックス−ＵＰ、スノーテックス−ＰＳ−ＳＯ、旭電化工業（株）製アデライト（商標）ＡＴ−２０Ｑ、クラリアントジャパン（株）製クレボゾール（商標）２０Ｈ１２、クレボゾール３０ＣＡＬ２５などの水を分散媒体とする酸性のコロイダルシリカや、日産化学工業（株）製スノーテックス−２０、スノーテックス−３０、スノーテックス−Ｃ、スノーテックス−Ｃ３０、スノーテックス−ＣＭ４０、スノーテックス−Ｎ、スノーテックス−Ｎ３０、スノーテックス−Ｋ、スノーテックス−ＸＬ、スノーテックス−ＹＬ、スノーテックス−ＺＬ、スノーテックスＰＳ−Ｍ、スノーテックスＰＳ−Ｌ、スノーテックス−ＰＳ−Ｓなど、旭電化工業（株）製アデライトＡＴ−２０、アデライトＡＴ−３０、アデライトＡＴ−２０Ｎ、アデライトＡＴ−３０Ｎ、アデライトＡＴ−２０Ａ、アデライトＡＴ−３０Ａ、アデライトＡＴ−４０、アデライトＡＴ−５０など、クラリアントジャパン（株）製クレボゾール３０Ｒ９、クレボゾール３０Ｒ５０、クレボゾール５０Ｒ５０など、デュポン社製ルドックス（商標）ＨＳ−４０、ルドックスＨＳ−３０、ルドックスＬＳ、ルドックスＳＭ−３０などの水を分散媒体とするアルカリ金属イオン、アンモニウムイオン、アミン等の添加により安定化した塩基性のコロイダルシリカを挙げることができる。
また、水溶性溶媒を分散媒体とするコロイダルシリカとしては、日産化学工業（株）製ＭＡ−ＳＴ−Ｍ（粒子径が２０〜２５ｎｍのメタノール分散タイプ）、ＩＰＡＳＴ（粒子径が１０〜１５ｎｍのイソプロピルアルコール分散タイプ）、ＥＧ−ＳＴ（粒子径が１０〜１５ｎｍのエチレングリコール分散タイプ）、ＥＧ−ＳＴ−ＺＬ（粒子径が７０〜１００ｎｍのエチレングリコール分散タイプ）、ＮＰＣ−ＳＴ（粒子径が１０〜１５ｎｍのエチレングリコールモノプロピルエーテール分散タイプ）などを例示することができる。
これらコロイダルシリカは一種または二種類以上組み合わせてもよい。
少量成分として、アルミナ、アルミン酸ナトリウム等を含んでいてもよい。
また、コロイダルシリカは、安定剤として無機塩基（水酸化ナトリウム、水酸化カリウム、水酸化リチウム、アンモニア等）や有機塩基（テトラメチルアンモニウム等）を含んでいてもよい。
【００３７】
前記結着材としては、以下に限定されるものではないが、加水分解性基を有する金属化合物、すなわち加水分解性金属化合物が好ましく、ケイ素、アルミニウム、チタン、ジルコニウム、タンタルを金属とする加水分解性基を有する金属化合物がより好ましく、入手の容易性や経済性の観点、低屈折率である観点から、加水分解性基を有するケイ素化合物がさらに好ましい。
ここで言う加水分解性基とは、加水分解により水酸基が生じる官能基であって、例えば、ハロゲン基、アルコキシ基、アシルオキシ基、アミノ基、フェノキシ基、オキシム基等が挙げられ、入手の容易性や経済性の観点、着色し難い観点から、アルコキシ基が好ましく、アルコキシシラン類がより好ましく、１分子中にアルコキシ基を３個以上有するアルコキシシラン類がさらに好ましく、１分子中にアルコキシ基を４個以上有するアルコキシシラン類がさらにより好ましい。
【００３８】
前記アルコキシシラン類としては、以下に限定されるものではないが、例えば、テトラメトキシシラン、テトラエトキシシラン、テトラ（ｎ−プロポキシ）シラン、テトラ（ｉ−プロポキシ）シラン、トラ（ｎ−ブトキシ）シラン、テトラ（ｉ−ブトキシ）シラン、テトラ−ｓｅｃ−ブトキシシラン、テトラ−ｔｅｒｔ−ブトキシシラン等のテトラアルコキシシラン類；トリメトキシシラン、トリエトキシシラン等のトリアルコキシシラン類；メチルトリメトキシシラン、メチルトリエトキシシラン、エチルトリメトキシシラン、エチルトリエトキシシラン、プロピルトリメトキシシラン、プロピルトリエトキシシラン、イソブチルトリエトキシシラン、シクロヘキシルトリメトキシシラン、フェニルトリメトキシシラン、フェニルトリエトキシシラン等のアルキル又はアリールトリアルコキシシラン類；ジメトキシシラン、ジエトキシシラン等のジアルコキシシラン類；メチルジメトキシシラン、メチルジエトキシシラン等のアルキルジアルコキシシラン類；ジメチルジメトキシシラン、ジメチルジエトキシシラン等のジアルキルジアルコキシシラン類；ビス（トリメトキシシリル）メタン、ビス（トリエトキシシリル）メタン、ビス（トリメトキシシリル）エタン、ビス（トリエトキシシリル）エタン、１，３−ビス（トリメトキシシリル）プロパン、１，３−ビス（トリエトキシシリル）プロパン等のビス（トリアルコキシシリル）アルカン類；３−ヒドロキシプロピルトリメトキシシラン、３−ヒドロキシプロピルトリエトキシシラン等のヒドロキシアルキルトリアルコキシシラン類が挙げられる。特に、テトラアルコキシシラン類が反射防止層の機械的強度と入手の容易性の観点から好ましい。
【００３９】
また、前記テトラアルコキシシラン類の部分加水分解縮合物も好ましく使用できる。
当該テトラアルコキシシラン類の部分加水分解縮合物としては、以下に限定されるものではないが、例えば、テトラメトキシシランの部分加水分解縮合物（商品名「Ｍシリケート５１」多摩化学工業（株）製、商品名「ＭＳＩ５１」コルコート（株）製）、商品名「ＭＳ５１」、「ＭＳ５６」三菱化学（株）製）、テトエトキシシランの部分加水分解縮合物（商品名「シリケート３５」、「シリケート４５」多摩化学工業（株）製、商品名「ＥＳＩ４０」、「ＥＳＩ４８」コルコート（株）製）、及びテトラメトキシシランとテトラエトキシシランとの共部分加水分解縮合物（商品名「ＦＲ−３」多摩化学工業（株）製、商品名「ＥＭＳｉ４８」コルコート（株）製）等が挙げられる。
上述した各種結着材は、単独で使用してもよく、又は２種以上の混合物として用いることもできる。
【００４０】
上述した反射防止層を形成するために用いる金属酸化物微粒子と結着材とを含有するコーティング組成物は、重合体エマルジョン粒子を含有すると、使用環境下における温度変化等のストレスを緩和することができ、反射防止層のクラックの発生を抑制することができ好ましい。
【００４１】
反射防止層を形成するための、上記に亘り説明した、金属酸化物微粒子と結着材とを含有するコーティング組成物の各成分の配合比は、金属酸化物微粒子１００質量部に対して、結着材の配合量を１質量部以上２００質量部以下とすることが反射防止層の良好な機械的強度と低い屈折率を両立でき好ましい。また、５質量部以上１００質量部以下とすることが反射防止層と圧縮応力層のより強い接着力を発現できより好ましい。２０質量部以上８０質量部以下がさらに好ましい。
【００４２】
前記重合体エマルジョン粒子としては、以下に限定されるものではないが、例えば、官能基含有ビニル単量体とビニル基含有加水分解性ケイ素化合物とその他のビニル単量体とを、水と乳化剤の存在下で重合して得られる重合体エマルジョン粒子が挙げられる。
前記官能基含有ビニル単量体としては、以下に限定されるものではないが、例えば、水酸基含有ビニル単量体、カルボキシル基含有ビニル単量体、アミド基含有ビニル単量体、アミノ基含有ビニル単量体、エーテル基含有ビニル単量体が挙げられる。
前記水酸基含有ビニル単量体としては、以下に限定されるものではないが、例えば、２−ヒドロキシエチル（メタ）アクリレート、２−ヒドロキシプロピル（メタ）アクリレート、４−ヒドロキシブチル（メタ）アクリレート等のヒドロキシアルキル（メタ）アクリレート類；２−ヒドロキシエチルビニルエーテル、４−ヒドロキシブチルビニルエーテル等の水酸基含有ビニルエーテル類；２−ヒドロキシエチルアリルエーテル等の水酸基含有アリルエーテル類；ジエチレングリコールモノ(メタ)アクリレート等のポリオキシアルキレングリコールモノ（メタ）アクリレート類；前掲の各種水酸基含有ビニル単量体と、ε−カプロラクトン等のラクトン類との付加物等が挙げられる。
【００４３】
前記カルボキシル基含有ビニル単量体としては、以下に限定されるものではないが、例えば、（メタ）アクリル酸、２−カルボキシエチル（メタ）アクリレート、クロトン酸、イタコン酸、マレイン酸又はフマル酸等の不飽和カルボン酸類；イタコン酸モノメチル、イタコン酸モノ−ｎ−ブチル、マレイン酸モノメチル、マレイン酸モノ−ｎ−ブチル、フマル酸モノメチル、フマル酸モノ−ｎ−ブチル等の不飽和ジカルボン酸類と飽和１価アルコール類とのモノエステル類；アジピン酸モノビニル、コハク酸モノビニル等の飽和ジカルボン酸のモノビニルエステル類；無水コハク酸、無水グルタル酸、無水フタル酸又無水トリメリット酸等の飽和ポリカルボン酸の無水物類と前掲の各種水酸基含有ビニル単量体との付加反応生成物；前掲の各種カルボキシル基含有単量体類とε−カプロラクトン等のラクトン類とを付加反応して得られる単量体類等が挙げられる。
【００４４】
前記アミド基含有ビニル単量体としては、以下に限定されるものではないが、例えば、Ｎ−メチルアクリルアミド、Ｎ−メチルメタアクリルアミド、Ｎ−エチルアクリルアミド、Ｎ，Ｎ−ジメチルアクリルアミド、Ｎ，Ｎ−ジメチルメタアクリルアミド、Ｎ，Ｎ−ジエチルアクリルアミド、Ｎ−エチルメタアクリルアミド、Ｎ−メチル−Ｎ−エチルアクリルアミド、Ｎ−メチル−Ｎ−エチルメタアクリルアミド、Ｎ−イソプロピルアクリルアミド、Ｎ−ｎ−プロピルアクリルアミド、Ｎ−イソプロピルメタアクリルアミド、Ｎ−ｎ−プロピルメタアクリルアミド、Ｎ−メチル−Ｎ−ｎ−プロピルアクリルアミド、Ｎ−メチル−Ｎ−イソプロピルアクリルアミド、Ｎ−アクリロイルピロリジン、Ｎ−メタクリロイルピロリジン、Ｎ−アクリロイルピペリジン、Ｎ−メタクリロイルピペリジン、Ｎ−アクリロイルヘキサヒドロアゼピン、Ｎ−アクリロイルモルホリン、Ｎ−メタクリロイルモルホリン、Ｎ−ビニルピロリドン、Ｎ−ビニルカプロラクタム、Ｎ，Ｎ’−メチレンビスアクリルアミド、Ｎ，Ｎ’−メチレンビスメタクリルアミド、Ｎ−ビニルアセトアミド、ダイアセトンアクリルアミド、ダイアセトンメタアクリルアミド、Ｎ−メチロールアクリルアミド、Ｎ−メチロールメタアクリルアミド等が挙げられる。
【００４５】
前記アミノ基含有ビニル単量体としては、以下に限定されるものではないが、例えば、２−ジメチルアミノエチル（メタ）アクリレート、２−ジエチルアミノエチル（メタ）アクリレート、２−ジ−ｎ−プロピルアミノエチル（メタ）アクリレート、３−ジメチルアミノプロピル（メタ）アクリレート、４−ジメチルアミノブチル（メタ）アクリレート又はＮ−［２−（メタ）アクリロイルオキシ］エチルモルホリン等の３級アミノ基含有（メタ）アクリル酸エステル類；ビニルピリジン、Ｎ−ビニルカルバゾールＮ−ビニルキノリン等の３級アミノ基含有芳香族ビニル系単量体類；Ｎ−（２−ジメチルアミノ）エチル（メタ）アクリルアミド、Ｎ−（２−ジエチルアミノ）エチル（メタ）アクリルアミド、Ｎ−（２−ジ−ｎ−プロピルアミノ）エチル（メタ）アクリルアミド、Ｎ−（３−ジメチルアミノ）プロピル（メタ）アクリルアミド、Ｎ−（４−ジメチルアミノ）ブチル（メタ）アクリルアミド又はＮ−［２−（メタ）アクリルアミド］エチルモルホリン等の３級アミノ基含有（メタ）アクリルアミド類；Ｎ−（２−ジメチルアミノ）エチルクロトン酸アミド、Ｎ−（２−ジエチルアミノ）エチルクロトン酸アミド、Ｎ−（２−ジ−ｎ−プロピルアミノ）エチルクロトン酸アミド、Ｎ−（３−ジメチルアミノ）プロピルクロトン酸アミド又はＮ−（４−ジメチルアミノ）ブチルクロトン酸アミド等の３級アミノ基含有クロトン酸アミド類；２−ジメチルアミノエチルビニルエーテル、２−ジエチルアミノエチルビニルエーテル、３−ジメチルアミノプロピルビニルエーテル又は４−ジメチルアミノブチルビニルエーテル等の３級アミノ基含有ビニルエーテル類等が挙げられる。
【００４６】
前記エーテル基含有ビニル単量体としては、以下に限定されるものではないが、例えば、ポリオキシエチレンアルキルエーテル、ポリオキシエチレンアルキルフェニルエーテル、ポリオキシエチレン高級脂肪酸エステル、ポリオキシエチレン・ポリオキシプロピレンブロック共重合体のような各種のポリエーテル鎖を側鎖に有するビニルエーテル類；アリルエーテル類又は（メタ）アクリル酸エステル類のビニル単量体類等が挙げられる。
具体例としては、ブレンマーＰＥ−９０、ＰＥ−２００、ＰＥ−３５０、ＰＭＥ−１００、ＰＭＥ−２００、ＰＭＥ−４００、ＡＥ−３５０〔以上、日本油脂（株）製〕、ＭＡ−３０、ＭＡ−５０、ＭＡ−１００、ＭＡ−１５０、ＲＡ−１１２０、ＲＡ−２６１４、ＲＭＡ−５６４、ＲＭＡ−５６８、ＲＭＡ−１１１４、ＭＰＧ１３０−ＭＡ〔以上、日本乳化剤（株）製〕等が挙げられる。
【００４７】
上述した各種官能基含有ビニル単量体は単独で用いても、２種以上を併用してもよい。
上述した各種官能基含有ビニル単量体を有することで、重合体エマルジョン粒子が金属酸化物微粒子や結着材と化学結合又は水素結合を形成し、反射防止層の強い機械的強度と低い屈折率の両立に寄与し好ましい。かかる観点から、官能基含有ビニル単量体としては、アミド基含有ビニル単量体を用いることが好ましい。
上述した各種官能基含有ビニル単量体は、重合体エマルジョン粒子１００質量％に対して５質量％以上にすることで、金属酸化物微粒子や結着材と化学結合または水素結合を形成し、反射防止層の強い機械的強度と低い屈折率の両立に寄与することができ、好ましい。１０質量％以上８０質量％以下がより好ましく、１５質量％以上６０質量％以下が重合安定性の観点から更に好ましい。
【００４８】
前記重合体エマルジョン粒子を重合するために用いる前記ビニル基含有加水分解性ケイ素化合物としては、以下に限定されるものではないが、例えば、３−（メタ）アクリルオキシプロピルトリメトキシシラン、３−（メタ）アタクリルオキシプロピルトリエトキシシラン、３−（メタ）アクリロイルオキシプロピルメチルジメトキシシラン、３−（メタ）アクリロイルオキシプロピルトリｎ−プロポキシシラン、３−（メタ）アクリロイルオキシプロピルトリイソプロポキシシラン、ビニルトリメトキシシラン、ビニルトリエトキシシラン、アリルトリメトキシシラン、２−トリメトキシシリルエチルビニルエーテル等のビニル重合性基を有するシランカップリング剤等を挙げることができる。
これらビニル基含有加水分解性ケイ素化合物は、単独で用いても２種以上を併用してもよい。
前記ビニル基含有加水分解性ケイ素化合物を有することで、重合体エマルジョン粒子が金属酸化物微粒子や結着材と化学結合を形成し、反射防止層の強い機械的強度と低い屈折率の両立に寄与し好ましい。
前記ビニル基含有加水分解性ケイ素化合物は、重合体エマルジョン粒子１００質量％に対して５０質量％以下が重合安定性の観点から好ましい。０．１質量％以上２０質量％以下にすることで、重合体エマルジョン粒子が金属酸化物微粒子や結着材と化学結合を形成し、反射防止層の強い機械的強度と低い屈折率の両立に寄与することができ、より好ましく、０．５質量％以上１０質量％以下がさらに好ましい。
【００４９】
前記重合体エマルジョン粒子を重合するために用いる前記その他のビニル単量体としては、以下に限定されるものではないが、例えば、アクリル酸メチル、アクリル酸エチル、アクリル酸イソプロピル、アクリル酸−ｎ−ブチル、アクリル酸−２−エチルヘキシル等のアクリル酸エステル類、メタクリル酸メチル、メタクリル酸エチル、メタクリル酸イソプロピル、メタクリル酸−ｎ−ブチル、メタクリル酸イソブチル、メタクリル酸−ｎ−ヘキシル、メタクリル酸シクロヘキシル、メタクリル酸ラウリル等のメタクリル酸エステル類；スチレン、ビニルトルエン等の芳香族ビニル単量体が挙げられる。
これらその他のビニル単量体は、単独で用いても２種以上を併用してもよい。
前記その他のビニル単量体は、重合体エマルジョン粒子１００質量％に対して１質量％以上８０質量％以下が重合安定性の観点から好ましい。５質量％以上５０質量％以下がより好ましく、１０質量％以上３０質量％以下がさらに好ましい。
【００５０】
前記重合体エマルジョン粒子を重合するために用いる前記乳化剤としては、以下に限定されるものではないが、例えば、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤；酸性乳化剤のアルカリ金属（Ｌｉ、Ｎａ、Ｋ等）塩、酸性乳化剤のアンモニウム塩、脂肪酸石鹸等のアニオン性界面活性剤；アルキルトリメチルアンモニウムブロミド、アルキルピリジニウムブロミド、イミダゾリニウムラウレート等の四級アンモニウム塩、ピリジニウム塩、イミダゾリニウム塩型等のカチオン性界面活性剤；ポリオキシエチレンアルキルアリールエーテル、ポリオキシエチレンソルビタン脂肪酸エステル、ポリオキシエチレンオキシプロピレンブロックコポリマー、ポリオキシエチレンジスチリルフェニルエーテル等のノニオン型界面活性剤が挙げられる。
これらは単独で用いても２種以上を併用してもよい。
【００５１】
前記乳化剤としては、重合体エマルジョン粒子の水分散安定性を向上させる観点、及び、反射防止層の耐汚染性を向上させる観点から、ラジカル重合性を有する反応性乳化剤を用いることが好ましい。
前記反応性乳化剤としては、以下に限定されるものではないが、例えば、スルホン酸基又はスルホネート基を有するビニル単量体、硫酸エステル基を有するビニル単量体やそれらのアルカリ金属塩、アンモニウム塩、ポリオキシエチレン等のノニオン基を有するビニル単量体、４級アンモニウム塩を有するビニル単量体等を挙げることができる。
【００５２】
前記スルホン酸基又はスルホネート基を有するビニル単量体としては、以下に限定されるものではないが、例えば、ラジカル重合性の二重結合を有し、かつスルホン酸基のアンモニウム塩、ナトリウム塩又はカリウム塩のような置換基により一部が置換された、炭素数１〜２０のアルキル基、炭素数２〜４のアルキルエーテル基、炭素数２〜４のポリアルキルエーテル基、フェニル基、ナフチル基、及びコハク酸基よりなる群から選ばれる置換基を有する化合物、スルホン酸基のアンモニウム塩、ナトリウム塩又はカリウム塩のような置換基が結合しているビニル基を有するビニルスルホネート化合物等が挙げられる。
【００５３】
前記硫酸エステル基を有するビニル単量体としては、以下に限定されるものではないが、例えば、ラジカル重合性の二重結合を有し、かつ硫酸エステル基のアンモニウム塩、ナトリウム塩又はカリウム塩のような置換基により一部が置換された、炭素数１〜２０のアルキル基、炭素数２〜４のアルキルエーテル基、炭素数２〜４のポリアルキルエーテル基、フェニル基、及びナフチル基よりなる群から選ばれる置換基を有する化合物が挙げられる。
【００５４】
前記ラジカル重合性の二重結合を有し、かつスルホン酸基のアンモニウム塩、ナトリウム塩又はカリウム塩のような置換基により一部が置換されたコハク酸基としては、以下に限定されるものではないが、例えば、アリルスルホコハク酸塩が挙げられる。
より詳しくは、例えば、エレミノールＪＳ−２（商品名）（三洋化成（株）製）、ラテムルＳ−１２０、Ｓ−１８０Ａ又はＳ−１８０（商品名）（花王（株）製）等を挙げることができる。
また、上記前記ラジカル重合性の二重結合を有し、かつスルホン酸基のアンモニウム塩、ナトリウム塩又はカリウム塩である基により一部が置換された、炭素数２〜４のアルキルエーテル基又は炭素数２〜４のポリアルキルエーテル基を有する化合物の具体例としては、例えばアクアロンＨＳ−１０又はＫＨ−１０２５（商品名）（第一工業製薬（株）製）、アデカリアソープＳＥ−１０２５Ｎ又はＳＲ−１０２５（商品名）（旭電化工業（株）製）等を挙げることができる。
【００５５】
また、前記ノニオン基を有するビニル単量体としては、以下に限定されるものではないが、例えば、α−〔１−〔（アリルオキシ）メチル〕−２−（ノニルフェノキシ）エチル〕−ω−ヒドロキシポリオキシエチレン（商品名：アデカリアソープＮＥ−２０、ＮＥ−３０、ＮＥ−４０等、旭電化工業（株）製）、ポリオキシエチレンアルキルプロペニルフェニルエーテル（商品名：アクアロンＲＮ−１０、ＲＮ−２０、ＲＮ−３０、ＲＮ−５０等、第一製薬工業（株）製）等を挙げることができる。
【００５６】
前記重合体エマルジョン粒子を重合するために用いる乳化剤は、重合体エマルジョン粒子１００質量％に対して１０質量％以下が反射防止層の汚れ難さの観点から好ましい。０．００１質量％以上７質量％以下が重合安定性の観点からより好ましく、０．０１質量％以上５質量％以下がさらに好ましい。
【００５７】
前記重合体エマルジョン粒子は、ビニル基を含有しない加水分解性ケイ素化合物の存在下に重合することができる。
ビニル基を含有しない加水分解性ケイ素化合物は重合体エマルジョンの重合反応中に、重合体エマルジョン粒子中のビニル基含有加水分解性ケイ素化合物の反応残基と縮合反応による化学結合を形成すると共に、官能基含有ビニル単量体の反応残基と水素結合を形成し、重合体エマルジョン粒子中の架橋度を高め、さらに、重合体エマルジョン粒子中の無機物量を増加することができ、機械的強度が高く、耐熱性に優れた反射防止層を形成できるため、ビニル基を含有しない加水分解性ケイ素化合物の存在下に重合体エマルジョン粒子を重合することが好ましい。
【００５８】
ここで用いられるビニル基を含有しない加水分解性ケイ素化合物としては、以下に限定されるものではないが、例えば、テトラメトキシシラン、テトラエトキシシラン、テトラ−ｎ−プロポキシシラン、テトライソプロポキシシラン、テトラ−ｎ−ブトキシシラン等のテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−（メタ）アクリロイルオキシプロピルトリ−ｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシラン等のジアルコキシシラン類；トリメチルメトキシシラン、トリメチルエトキシシラン等のモノアルコキシシラン類等を挙げることができる。
【００５９】
また、前記ビニル基を含有しない加水分解性ケイ素化合物としては、フェニル基を有する珪素アルコキシド（例えばフェニルトリメトキシシラン、フェニルトリエトキシシラン、ジフェニルジメトキシシラン等）を用いることができる。フェニル基を有する珪素アルコキシドを用いた場合、水及び乳化剤の存在下における重合安定性が良好となり好適である。
さらに、前記ビニル基を含有しない加水分解性ケイ素化合物としては、チオール基を有するシランカップリング剤を用いることができる。前記チオール基を有するシランカップリング剤としては、例えば、３−メルカプトプロピルトリメトキシシラン、３−メルカプトプロピルトリエトキシシラン等を挙げることができる。
また、前記ビニル基を含有しない加水分解性ケイ素化合物は、上述の加水分解性ケイ素化合物の加水分解・縮合反応生成物であってもよい。
前記ビニル基を含有しない加水分解性ケイ素化合物としては、単独で使用しても２種以上を混合して使用してもよい。
前記ビニル基を含有しない加水分解性ケイ素化合物は、重合体エマルジョン粒子１００質量部に対して８０質量部以下が重合安定性の観点から好ましい。０．０１質量部以上６０質量部以下にすることで、重合体エマルジョン粒子と金属酸化物微粒子や結着材との化学結合の形成により、反射防止層の強い機械的強度と低い屈折率の両立に寄与し、より好ましく、０．０５質量部以上４０質量部以下がさらに好ましい。
【００６０】
前記重合体エマルジョン粒子は、上述したように、水の存在下で重合することにより得られる。
すなわち、重合体エマルジョン粒子は水を分散媒として前述の成分を重合することで粒子状の重合体が得られる。重合時の水の量は、重合体エマルジョン粒子１質量部に対して０．５質量部以上５００質量部以下が安定に重合できるため好ましい。
【００６１】
前記重合体エマルジョン粒子は、加水分解反応触媒やラジカル重合触媒等の触媒の存在下に重合されることが好ましい。
前記加水分解触媒としては、以下に限定されるものではないが、例えば、塩酸、フッ酸等のハロゲン化水素類；酢酸、トリクロル酢酸、トリフルオロ酢酸、乳酸等のカルボン酸類；硫酸、ｐ−トルエンスルホン酸等のスルホン酸類；アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤類；酸性又は弱酸性の無機塩、フタル酸、リン酸、硝酸のような酸性化合物類；水酸化ナトリウム、水酸化カリウム、ナトリウムメチラート、酢酸ナトリウム、テトラメチルアンモニウムクロリド、テトラメチルアンモニウムヒドロキシド、トリブチルアミン、ジアザビシクロウンデセン、エチレンジアミン、ジエチレントリアミン、エタノールアミン類、γ−アミノプロピルトリメトキシシラン、γ−（２−アミノエチル）−アミノプロピルトリメトキシシランのような塩基性化合物類；ジブチル錫オクチレート、ジブチル錫ジラウレートのような錫化合物等を挙げることができる。
加水分解触媒としては、重合体エマルジョン粒子の水に対する分散安定性の観点から、酸性乳化剤類が好ましく、炭素数が５〜３０のアルキルベンゼンスルホン酸がより好ましく、ドデシルベンゼンスルホン酸がさらに好ましい。
【００６２】
前記ラジカル重合触媒としては、以下に限定されるものではないが、例えば、水溶性又は油溶性の過硫酸塩、過酸化物、アゾビス化合物等が好ましく使用される。具体的には、例えば、過硫酸カリウム、過硫酸ナトリウム、過硫酸アンモニウム、過酸化水素、ｔ−ブチルヒドロパーオキシド、ｔ−ブチルパーオキシベンゾエート、２，２−アゾビスイソブチロニトリル、２，２−アゾビス（２−ジアミノプロパン）ヒドロクロリド、２，２−アゾビス（２，４−ジメチルバレロニトリル）等が挙げられる。
なお、重合速度の促進、及び７０℃以下での低温の重合を望むときには、例えば重亜硫酸ナトリウム、塩化第一鉄、アスコルビン酸塩、ロンガリット等の還元剤をラジカル重合触媒と組み合わせて用いると有利である。
触媒は単独で用いても良く、２種以上を併用してもよい。
少なくとも１種のラジカル重合触媒を用いることが好ましい。
触媒の使用量は、重合体エマルジョン粒子１００質量部に対して、好ましくは０．００１〜５質量部である。
【００６３】
前記重合体エマルジョン粒子の重合は、アルキルメルカプタン等の連鎖移動剤やポリビニルアルコール等の水溶性高分子の存在下で行うことができる。
これにより、未反応のビニル単量体を低減させる効果や重合体エマルジョン粒子の水に対する分散安定性を向上させる効果が得られる。
【００６４】
前記重合体エマルジョン粒子を得る方法としては、乳化剤がミセルを形成するのに十分な量の水の存在下に重合する、いわゆる乳化重合が適している。
乳化重合の方法としては、例えば、前記官能基含有ビニル単量体、前記ビニル基含有加水分解性ケイ素化合物、前記その他のビニル単量体、さらに、必要に応じて前記加水分解性ケイ素化合物等の反応原料を、そのまま、又は乳化した状態で、一括若しくは分割して又は連続的に反応容器中に滴下し、前記触媒の存在下、大気圧下で、あるいは好ましくは１０ＭＰａ以下の圧力下で、３０℃〜１５０℃の反応温度で重合させる方法が挙げられる。
さらに、前記乳化重合を行うに際しては、粒子径を適度に成長又は制御する観点から、シード重合法を用いることが好ましい。
シード重合法とは、予め水相中にエマルジョン粒子（シード粒子）を存在させて重合させる方法である。シード重合法を行なう際の重合系中のｐＨとしては、好ましくは１．０〜１０．０、より好ましくは１．０〜６．０である。ｐＨは、燐酸二ナトリウムやボラックス、又は、炭酸水素ナトリウム、アンモニア等のｐＨ緩衝剤を用いて調節することが可能である。
【００６５】
前記重合体エマルジョン粒子は、コア／シェル構造を有することが好ましく、当該コア／シェル構造を形成する方法としては、前記乳化重合を多段で行う、多段乳化重合が非常に有用である。
【００６６】
前記多段乳化重合としては、例えば、第一段階として、乳化剤と水の存在下、官能基含有ビニル単量体、ビニル基含有加水分解性ケイ素化合物、その他のビニル単量体、その他必要に応じて加水分解性ケイ素化合物等の反応原料から選択される少なくとも１種以上を重合してシード粒子を形成し、第二段階として、当該シード粒子の存在下、官能基含有ビニル単量体、ビニル基含有加水分解性ケイ素化合物、その他のビニル単量体、加水分解性ケイ素化合物等の反応原料から選択される少なくとも１種以上を添加して重合する、２段重合法が好ましい方法として挙げられる。このような多段乳化重合法は、重合安定性の観点からも好適である。
【００６７】
前記２段重合法においては、第１段階において用いられる反応原料の質量（Ｍ１）と、第２段階において添加される反応原料の質量（Ｍ２）との比としては、重合安定性の観点から、好ましくは（Ｍ１）／（Ｍ２）＝９／１〜１／９、より好ましくは８／２〜２／８である。
【００６８】
前記重合体エマルジョン粒子の粒子径は、生産性と反射防止層の光の透過性とのバランスから、１０ｎｍ〜８００ｎｍが好ましい。反射防止層と圧縮応力層との接着性をさらに向上し反射防止層の屈折率をさらに低下させるために、重合体エマルジョン粒子の粒子径としては、１０ｎｍ〜１００ｎｍがより好ましく、さらに好ましくは２０ｎｍ〜８０ｎｍである。
ここで、粒子径は数平均粒子径であり、粒子が一次粒子の形で存在している場合には一次粒子径を、凝集粒子の形で存在している場合は凝集粒子径（二次粒子径）を指し、重合体エマルジョンの粒子が１００個〜２００個写るように調整して撮影した透過型顕微鏡（ＴＥＭ）写真の中に存在している該当の粒子の粒子径（二軸平均径、すなわち、短径と長径の平均値）の平均値を求めることにより決定することができる。
【００６９】
重合体エマルジョン粒子の配合量は、コーティング組成物を構成する金属酸化物微粒子１００質量部に対して、１００質量部以下にすることが汚れ難い反射防止層を形成でき好ましい。１０質量部以上７０質量部以下にすることで、圧縮応力層と反射防止層との間の歪を低減しマイクロクラックの発生が抑制された結果と思われる、ヘイズ値をより低く抑える効果がありより好ましい。２５質量部以上５０質量部以下がさらに好ましい。
【００７０】
金属酸化物微粒子と結着材とを含有するコーティング組成物には、その用途及び使用方法等に応じて、その他の添加剤を含有することができる。
その他の添加剤としては、以下に限定されるものではないが、例えば、増粘剤、レベリング剤、チクソ化剤、消泡剤、凍結安定剤、艶消し剤、架橋反応触媒、顔料、硬化触媒、架橋剤、充填剤、皮張り防止剤、分散剤、湿潤剤、光安定剤、酸化防止剤、紫外線吸収剤、レオロジーコントロール剤、消泡剤、成膜助剤、防錆剤、染料、可塑剤、潤滑剤、還元剤、防腐剤、防黴剤、消臭剤、黄変防止剤、静電防止剤又は帯電調整剤等を配合することができる。
【００７１】
上述した金属酸化物微粒子と結着材とを含有するコーティング組成物を用いて反射防止層を形成する方法としては、前述のコーティング組成物を構成する各成分と水と溶媒、さらに必要に応じて触媒とを混合し、結着材等に含まれる加水分解性基を部分的に加水分解及び縮合させたコーティング組成物を、圧縮応力層を有するガラス基板上に薄膜で製膜した後、室温でまたはガラス基板ごと加熱することで硬化させる方法が挙げられる。
【００７２】
前記金属酸化物微粒子と結着材とを含有するコーティング組成物に混合する溶媒は、アルコール系溶媒が好ましい。
アルコール系溶媒は、単に溶媒としての働き以外に、コーティング組成物中での加水分解速度を制御し、コーティング組成物の安定性を向上させる働きがある。
アルコール系溶媒としては、以下に限定されるものではないが、例えば、メタノール、エタノール、ｎ−プロパノール、ｉ−プロパノール等のモノアルコール類；エチルセロソルブ、ブチルセロソルブ、プロピルセロソルブ、エチルカルビトール等のジグリコールモノエーテル類；エチレングリコール、プロピレングリコール等のグリコール類が挙げられる。これらの中でも、コーティング組成物の安定性向上効果が高いため、モノアルコール類が好ましい。
アルコール系以外の溶媒としては、以下に限定されるものではないが、例えば、アセトン等のケトン系溶媒、酢酸エチル等のエステル系溶媒、テトラヒドロフラン等のエーテル系溶媒、プロピレングリコールモノエチルエーテルアセテート等のエーテルエステル系溶媒等が挙げられる。
これらの溶媒は単独で用いても、２種以上の混合物として用いもよい。
溶媒の配合量は、コーティング方法、溶媒の種類や水の量等によって異なるが、金属酸化物微粒子１質量部に対して、０．１質量部以上がコーティング組成物の安定性が向上し好ましい。０．５質量部以上８００質量部以下がより好ましい。１質量部以上２００質量部以下とすることが、コーティング組成物の安定性を向上すると共に、ばらつきの少ない膜厚制御ができさらに好ましい。
【００７３】
前記金属酸化物微粒子と結着材とを含有するコーティング組成物に混合する水は、単に溶媒としての働き以外に、コーティング組成物中及び製膜後の加水分解を促進する働きがあり、反射防止層の機械的強度を向上させる働きがある。
水の配合量は、コーティング方法や溶媒の量等によって異なるが、金属酸化物微粒子１質量部に対して、０．１質量部以上とすることが反射防止層の機械的強度が向上する観点から好ましい。０．５質量部以上８００質量部以下がより好ましく、１質量部以上２００質量部以下がさらに好ましい。
【００７４】
前記金属酸化物微粒子と結着材とを含有するコーティング組成物に混合する触媒は、結着材等に含まれる加水分解性基の加水分解反応を促進する働きと共に、加水分解して生成した金属水酸化物と加水分解性基との縮合反応を促進する働きがある。
特に、酸触媒は、加水分解反応をより促進するため、コーティング組成物の安定性と製膜後の反射防止層の機械的強度のバランスを良好にする観点から、好ましい。酸触媒としては、塩酸や硝酸等の鉱酸又は酢酸がより好ましい。
塩基性触媒は、縮合反応をより促進するため、コーティング組成物の安定性を損なう恐れがある。塩基性触媒を用いる場合は、ガラス基板ごと加熱する環境を、例えば、アンモニア等の塩基性触媒環境下とすることが好ましい。
金属酸化物微粒子と結着材とを含有するコーティング組成物中に混合する触媒の配合量は、金属酸化物微粒子１００質量部に対して、０．０１質量部以上が好ましい。０．０５質量部以上２００質量部以下がコーティング組成物の安定性と製膜後の反射防止層の機械的強度のバランスが良くより好ましい。
【００７５】
金属酸化物微粒子と結着材とを含有するコーティング組成物を、圧縮応力層を有するガラス基板上に製膜する方法としては、以下に限定されるものではないが、例えば、スピンコーター、ロールコーター、スプレーコーター、スリットコーター、カーテンフローコーター等のコーターを用いる方法、 ディプコーティング法等の方法、あるいはフレキソ印刷、スクリーン印刷、グラビア印刷、又は曲面印刷等の各種印刷法が挙げられる。
圧縮応力層を有するガラス基板の表面状態によっては、コーティング組成物の塗布液の馴染みが悪く、はじきが出たり膜厚が不均一になったりする場合がある。このような場合には、塗布面を予め洗浄又は改質処理することが好ましい。洗浄や改質処理の方法としては、エタノール又はイソプロパノール等のアルコール類、アセトン又はヘキサン等の有機溶媒による脱脂洗浄、アルカリ又は酸による洗浄、研磨剤による表面研磨、超音波洗浄、紫外線照射処理、紫外線オゾン処理、プラズマ処理等の方法が挙げられる。
【００７６】
上述のようにして金属酸化物微粒子と結着材とを含有するコーティング組成物を含む塗布液を製膜した後、室温で静置し、必要に応じてガラス基板ごと加熱することにより溶媒等を飛散させ、コーティング組成物を硬化させる。
溶媒等が飛散すると、金属酸化物微粒子等の粒子間に空隙ができ、反射防止層は多孔質となる。一方、結着材は金属酸化物微粒子等の粒子と、あるいは結着材同士と、あるいは圧縮応力層と縮合反応を起こし、強固な架橋を形成する。尚、金属酸化物微粒子や重合体エマルジョン粒子の加水分解性基も結着材中の加水分解性基と同様に加水分解性して、粒子間や圧縮応力層と縮合反応をする場合もある。
【００７７】
コーティング組成物を含む塗布液の溶剤の飛散とコーティング組成物の硬化を室温条件かで行う場合、室温条件下で１０分以上１０日以下の期間静置することが、生産性と反射防止層の傷つき抑制を両立でき好ましい。静置時間は、１時間以上４日以下がより好ましく、４時間以上２日以下がさらに好ましい。なお、室温とは、特に制約はないが、通常０℃以上４０℃以下であるものとする。
コーティング組成物を含む塗布液の溶剤の飛散とコーティング組成物の硬化をガラス基板ごと加熱して行う場合、加熱温度は、圧縮応力層の応力の緩和を抑えるために、４００℃以下が好ましい。生産性とエネルギー削減の観点から４０℃以上２００℃以下がより好ましく、反射防止層の高い表面性を発現できるという観点から、５０℃以上１００℃以下がさらに好ましい。加熱時間は１０秒以上２時間以下が生産性と機械的強度を両立でき好ましい。
【００７８】
本実施形態の強化ガラス基板を構成する反射防止層は、厚みが、０．０５μｍ以上１μｍ以下である。
反射防止層の厚みを上記範囲にすることで、厳しい使用環境下にあってもクラックの発生等の問題が生じにくく、長期に亘り優れた反射防止効果が発揮できる。反射防止層の厚みは０．０７μｍ以上０．７μｍ以下が好ましく、０．０８μｍ以上０．５μｍ以下がより好ましい。
【００７９】
本実施形態の強化ガラス基板を構成する、前記圧縮応力層の厚みに対する反射防止層の厚みの比（反射防止層の厚み／圧縮応力層の厚み）は、０．００１以上０．１以下である。
本実施形態の強化ガラス基板は薄膜であるため、強い強度を有する一方で、使用環境下において風圧等の外圧によって、厚板のガラス基板とは異なる振動数の振動が起こる。圧縮応力層の厚みに対する反射防止層の厚みの比を上記範囲とすることで、前記外圧による振動によって起こる反射防止層のマイクロクラックが原因と思われるヘイズ値の上昇が抑えられ、反射防止層としての機能を長期に亘り発現することができる。圧縮応力層の厚みに対する反射防止層の厚みの比は、好ましくは０．００１２倍以上０．０２倍以下であり、より好ましくは０．００１５倍以上０．０１倍以下である。
圧縮応力層と反射防止層の厚みの比がマイクロクラックの発生にどの様な原理で影響しているかは明確ではないが、圧縮応力層表面の残留歪が圧縮応力層の厚みと逆相関関係にあり、マイクロクラックの発生が圧縮応力層表面の残留歪と反射防止層の厚みに相関することが想定される。
【００８０】
前記反射防止層の屈折率は１．２５以上１．４５以下であることが、反射防止層の機械的強度と実質的な反射防止機能とを両立できるという観点から好ましい。より好ましくは１．２８以上１．４２以下、さらに好ましくは１．３以上１．４以下である。
【００８１】
前記反射防止層の屈折率と前記圧縮応力層の屈折率との差（圧縮応力層の屈折率−反射防止層の屈折率）は、０．０５以上０．４以下が好ましい。
反射防止層の屈折率と圧縮応力層の屈折率との差を上記範囲内にすることで、厳しい使用環境下において温度変化のストレスを受けた時に、圧縮応力層と反射防止層との間の歪を小さく抑えることができ、反射防止層のマイクロクラックによると思われるヘイズ値の上昇を抑え、長期に亘って実質的な反射防止機能を発現することができるので好ましい。より好ましくは０．０７以上０．３５以下、さらに好ましくは０．０５以上０．３以下である。
なお、反射防止層、圧縮応力層の屈折率は、大塚電子製ＦＥ−３０００によって、測定波長を６３３ｎｍとし、測定された値とする。
【００８２】
前記反射防止層の表面は親水性であることが防汚性の観点より好ましい。
具体的には、水（２３℃）の接触角として、６０゜以下が好ましく、より好ましくは３０゜以下、さらに好ましくは２０゜以下である。
【００８３】
〔太陽電池モジュール〕
本実施形態の強化ガラス基板は、太陽電池モジュール用の特にカバーガラスとして用いられる。
前記太陽電池としては、特に制約はなく、結晶シリコン系太陽電池、アモルファスシリコン系太陽電池、カドミウム−テルル型太陽電池やＣＩＧＳ型太陽電池等の化合物半導体系の太陽電池、有機薄膜太陽電池等が適用できる。
前記太陽電池モジュールは、太陽電池（セル）を配線で繋いでマトリックス状の太陽電池とし、その上下をエチレンビニルアセテート樹脂等の透明樹脂で挟み、さらにその上下に、上述した本実施形態の強化ガラス基板でカバーする（少なくとも受光面側に反射防止層が形成されている）構成とすることが好ましい。
あるいは下側（受光面と反対側）の強化ガラス基板の代わりに、例えば、ポリエチレンテレフタレート層と無機物バリア層から形成されたバックシート等を用いることもできる。
あるいは、化合物半導体系太陽電池の様に、ガラス基板上に太陽電池（光電変換層）を蒸着法等で製膜し、その上にエチレン−酢酸ビニル共重合体等の透明樹脂、さらにその上に本実施形態の強化ガラス基板でカバーする構成とすることもできる。
あるいは、アモルファスシリコン系太陽電池の様に、本実施形態の強化ガラス基板の受光面と反対側に透明導電膜を化学気相成長法等で製膜し、その下に太陽電池（光電変換層）を蒸着法等で製膜し、その下にエチレン−酢酸ビニル共重合体等の透明樹脂、さらにその下に本実施形態の強化ガラス基板（又はポリエチレンテレフタレート層とアルミ層とから形成されたバックシート等）でカバーする構成とすることもできる。
このような構成を備えた太陽電池モジュールは、軽量であって、光の透過性低下が起こりにくく、反射防止特性に優れ、長期に亘り太陽電池モジュールとして高い効率を発現することができる。
【実施例】
【００８４】
以下、具体的な実施例及び比較例を挙げて説明するが、本実施形態はこれらの実施例のみに限定されるものではない。
【００８５】
下記製造例、実施例及び比較例における各種の物性、寸法の測定方法を以下に示す。
（（１）圧縮応力層の圧縮応力・厚み）
表面応力計ＦＳＭ−６０００ＬＥ（折原製作所製）を用いて観察された干渉縞の本数とその間隔から、圧縮応力層の圧縮応力と厚みを算出した。
なお、算出にあたり、試料の屈折率は１．５３、光学男性定数は２８ｎｍ／ｃｍ／ＭＰａとした。
【００８６】
（（２）内層の引張り応力）
前記（１）で求めた圧縮応力層の圧縮応力と厚みから下記式を用いて算出した。
内層の引張り応力＝（圧縮応力層の圧縮応力×圧縮応力層の厚み）÷（ガラス基板の板厚−圧縮応力層の厚み×２）
【００８７】
（（３）金属酸化物微粒子又は重合体エマルジョン粒子の粒子径）
透過型顕微鏡で倍率を５０，０００〜１００，０００倍に拡大し、金属酸化物微粒子または重合体エマルジョン粒子が１００個〜２００個写るように調整して透過型顕微鏡写真を撮影した。
次いで、撮影された各粒子の粒子径（長径と短径の平均値）を測定し、その平均値を求め、粒子径とした。
【００８８】
（（４）反射率・屈折率・膜厚）
反射分光膜厚計ＦＥ−３０００（大塚電子株式会社製）を用いて、波長６３３ｎｍにおいて屈折率と膜厚を測定した。また、波長４５０〜６５０ｎｍの範囲の反射率を測定し、その平均値を反射率とした。
【００８９】
（（５）ヘイズ）
日本電色工業株式会社製濁度計ＮＤＨ２０００を用いて、ＪＩＳ−Ｋ７３６１−１に規定される方法にて測定した。
【００９０】
（（６）全光線透過率）
濁度計（日本電色工業製ＮＤＨ２０００）を用い、ＪＩＳ−Ｋ７１０５に準じて全光線透過率を測定した。
【００９１】
（（７）鉛筆硬度）
ＪＩＳ−Ｓ６００６が規定する試験用鉛筆を用いて、ＪＩＳ−Ｋ５４００に規定される方法に従い、１ｋｇ荷重における鉛筆硬度を評価した。
【００９２】
（（８）水接触角）
被試験物表面に脱イオン水の水滴（１．０μＬ）を乗せ、２３℃で１０秒間放置した後、協和界面科学製ＣＡ−Ｘ１５０型接触角計を用いて水接触角を測定した。
【００９３】
（（９）耐加重）
５ｃｍ角の強化ガラス基板を４ｃｍ角の穴の開いた台に、穴の中心と強化ガラス基板の中心を合わせて配置し、強化ガラス基板の中心を直径１ｃｍの円柱を使って１０Ｎで加重し、強化ガラス基板が割れるかどうかをテストした。
５枚テストし、１枚も割れなければ○、１〜２枚割れた場合は△、３枚以上割れた場合は×で評価した。
【００９４】
（９）環境曝露試験
サンシャインウェザーメーター（スガ試験器製）を使用して曝露試験（条件：ブラックパネル温度６３℃、降雨２時間毎に１８分間）を４０００時間実施した。
【００９５】
下記実施例、比較例において用いるガラス基板の製造方法を下記に示す。
〔製造例１〜１１〕
下記表１に示したガラス組成となるように、原料バッチを調合した。
原料は、通常のガラス製造に用いられるものを使用した。
調合した原料バッチは、白金坩堝の中で溶融および清澄した。具体的には、原料を入れた坩堝を１６００℃に加熱した抵抗加熱式電気炉に投入し、４時間溶融し、脱泡、均質化した。その後、型材に流し込んだ後、７００℃から徐冷しガラスブロックを得た。このガラスブロックから５０ｍｍ角で下記表２に示す所定厚みとなるように切断、研磨し、鏡面加工をしてガラス基板を得た。
次いで、得られた各ガラス基板をＫＮＯ3溶融塩に下記表２に示す温度時間条件で浸漬し、純水洗浄後に乾燥し、表層に圧縮応力層を有する強化ガラス基板を得た。
得られた強化ガラス基板の特性を表２に示す。
【００９６】
下記実施例、比較例において用いる重合体エマルジョン粒子の合成方法を下記に示す。
〔製造例１２〕
還流冷却器、滴下槽、温度計および撹拌装置を有する反応器に、イオン交換水１６００ｇ、ドデシルベンゼンスルホン酸７ｇを投入した後、撹拌下で温度を８０℃に加温した。これに、ジメチルジメトキシシラン１８５ｇ、フェニルトリメトキシシラン１１７ｇの混合液を反応容器中の温度を８０℃に保った状態で約２時間かけて滴下し、その後、反応容器中の温度が８０℃の状態で約１時間撹拌を続行した。
次に、アクリル酸ブチル１５０ｇ、テトラエトキシシラン３０ｇ、フェニルトリメトキシシラン１４５ｇ、３−メタクリロキシプロピルトリメトキシシラン１．３ｇの混合液とジエチルアクリルアミド１６５ｇ、アクリル酸３ｇ、反応性乳化剤（商品名「アデカリアソープＳＲ−１０２５」、旭電化（株）製、固形分２５質量％水溶液）１３ｇ、過硫酸アンモニウムの２質量％水溶液４０ｇ、イオン交換水１９００ｇの混合液を、反応容器中の温度を８０℃に保った状態で約２時間かけて同時に滴下した。
さらに熱養生として、反応容器中の温度が８０℃の状態で約２時間撹拌を続行した。
その後室温まで冷却し、イオン交換水で固形分を１０質量％に調整し、粒子径７０ｎｍの重合体エマルジョン粒子水分散体（ＬＴＸ１）を得た。
【００９７】
〔実施例１〕
６０質量％のエタノール水溶液８３ｇに、３５質量％の塩酸１ｇ、加水分解性金属化合物として、テトラエトキシランのオリゴマー（平均連鎖長＝５）を０．８ｇ、金属酸化物微粒子として、水分散コロイダルシリカ（商品名「スノーテックＯＳ」、日産化学工業（株）製、固形分１０質量％、数平均粒子径８ｎｍ）１０ｇ、重合体エマルジョン粒子として前記〔製造例１２〕で製造した重合体エマルジョン粒子水分散体（ＬＴＸ１、固形分１０質量％）５ｇを混合、攪拌しコーティング組成物を得た。
〔製造例１〕で製造した強化ガラスＡの上面（片面）に、上記コーティング組成物を、スピンコーターを用いて膜厚が１００ｎｍとなるように塗布した後、７０℃で３０分間乾燥し、反射防止層を形成し、反射防止層を有する強化ガラスを得た。
得られた反射防止層を有する強化ガラス基板を用いて評価した。
得られた評価結果を下記表３に示す。
【００９８】
〔実施例２〜１４〕
下記表３又は表４で示す配合と製膜条件に従い、その他の条件は、実施例例１と同様にしてコーティング組成物を得、表３又は表４に示す強化ガラス基板上に、表３又は表４に示す膜厚で、実施例１と同様にしてコーティング組成物を塗布・乾燥し、反射防止層を有する強化ガラスを得た。
得られた反射防止層を有する強化ガラスを用いて、実施例１と同様に評価した。
得られた評価結果を表３、表４に示す。
【００９９】
〔実施例１５〕
実施例１で製造した反射防止層を有する強化ガラスを用いて太陽電池モジュールを製造した。
具体的には、反射防止層側を下にして配置した強化ガラス基板上に、エチレン７２質量％と酢酸ビニル２８質量％とにより重合したエチレン−酢酸ビニル共重合体１００質量部に対して１．５質量部の２，５−ジメチル−２,５−ビス（ｔ−ブチルパーオキシ）ヘキサンを含有した膜厚６００μｍの封止材を重ね、その上に２５０μｍ厚の多結晶シリコンセル（Ｅ−ＴＯＮ製：バスバー配線が中央に来るように３ｃｍ×３ｃｍにカットし、上下のバスバー配線から配線を引き出したもの）を、裏面を上にして重ね、さらに、上記封止材、次にバックシート（テドラー（４０μｍ）／ＰＥＴ（２５０μｍ）／テドラー（４０μｍ）、ＭＡＰ社製）を重ね、ＬＭ５０型真空ラミネート装置（ＮＰＣ社製）を用いて１５０℃で５分間真空加熱した後、１５０℃、３０分間、１気圧でラミネートを実施し、太陽電池モジュールを得た。
得られた太陽電池モジュールに太陽光を当てると発電していることが確認された。
【０１００】
〔比較例１〕
製造例１で得た反射防止層を有さない強化ガラス基板をそのまま用いて実施例１と同様に評価した。
得られた結果を下記表４に示す。
【０１０１】
〔比較例２〜５〕
下記表４で示す配合と製膜条件に従い、その他の条件は実施例１と同様にしてコーティング組成物を得、下記表４に示す強化ガラス基板上に、下記表４に示す膜厚で実施例１と同様にしてコーティング組成物を塗布・乾燥し、反射防止層を有する強化ガラスを得た。得られた反射防止層を有する強化ガラスを用いて、実施例１と同様に評価した。
得られた結果を下記表４に示す。
【０１０２】
【表１】
0005965210.tif 000002
【０１０３】
【表２】
0005965210.tif 000003
【０１０４】
【表３】
0005965210.tif 000004
【０１０５】
表３中に示す記号は以下の通りとする。
ＯＳ：「スノーテックＯＳ」、日産化学工業製、固形分１０質量％、数平均粒子径８ｎｍ
ＴＥＳ５：テトラエトキシシランのオリゴマー（平均連鎖長＝５）
ＬＴＸ−１：製造例１０で製造した重合体エマルジョン粒子、固形分１０質量％、数平均粒子径７０ｎｍ
【０１０６】
【表４】
0005965210.tif 000005
【０１０７】
表４中に示す記号は以下の通りとする。
ＯＳ：「スノーテックＯＳ」、日産化学工業製、固形分１０質量％に調整、数平均粒子径８ｎｍ
ＯＵＰ：「スノーテックＯＵＰ」、日産化学工業製、固形分１０質量％に調整、数平均粒子径１２ｎｍ
Ｏ４０：「スノーテックＯ４０」、日産化学工業製、固形分１０質量％に調整、数平均粒子径２５ｎｍ
ＴＥＳ：テトラエトキシシラン
ＴＥＳ５：テトラエトキシシランのオリゴマー（平均連鎖長＝５）
ＬＴＸ−１：製造例１０で製造した重合体エマルジョン粒子、固形分１０質量％、数平均粒子径７０ｎｍ
【０１０８】
なお、表４中、「７０→２００」、「０．５→０．１」とは、２段加熱を行ったことを意味し、７０℃で０．５時間の加熱を行った後、２００℃で０．１時間の加熱を行ったことを意味する。
【０１０９】
実施例１〜１４においては、マイクロクラックの発生による光の透過性低下を効果的に抑制でき環境曝露後のヘイズが低く、反射防止特性に優れ、太陽電池モジュール用途に適した軽量の強化ガラス基板が得られた。
【産業上の利用可能性】
【０１１０】
本発明の強化ガラス基板は、太陽電池モジュールの構成材料や建材として、産業上の利用可能性を有している。